СПОСОБ ПРОИЗВОДСТВА НЕФТЕГАЗОВЫХ ТРУБ ДЛЯ ВЫСОКОГЕРМЕТИЧНЫХ РЕЗЬБОВЫХ СОЕДИНЕНИЙ КЛАССА "ПРЕМИУМ"

1. Способ производства нефтегазовых труб для высокогерметичных резьбовых соединений класса «Премиум», включающий нагрев слитков в печи, прошивку слитков в гильзы, прокатку гильз в трубы в пилигримовом стане, порезку труб, подогрев, калибровку или редуцирование труб и правку труб, отличающийся тем, что после правки производят формоизменения концов труб путем центрирования трубы по наружному диаметру, зажима трубы, нагрева зоны деформации и деформации конца трубы.
2. Способ производства нефтегазовых труб для высокогерметичных резьбовых соединений класса «Премиум», отличающийся тем, что прокатку осуществляют с уменьшением толщины стенки на величину: Δ=S1-S2, где S1 - толщина стенки трубы без формоизменения конца, S2 - толщина стенки трубы с формоизменением конца.
3. Способ производства нефтегазовых труб для высокогерметичных резьбовых соединений класса «Премиум», отличающийся тем, что нагрев зоны деформации осуществляют в кольцевом индукторе до температуры 550-600°С.
4. Способ производства нефтегазовых труб для высокогерметичных резьбовых соединений класса «Премиум», отличающийся тем, что деформация конца трубы осуществляется обжимом тела трубы на угол а относительно наружной поверхности трубы.
5. Способ производства нефтегазовых труб для высокогерметичных резьбовых соединений класса «Премиум», отличающийся тем, что длина зоны деформации составляет: Н=Δ/tgα.
6. Способ производства нефтегазовых труб для высокогерметичных резьбовых соединений класса «Премиум», отличающийся тем, что деформацию конца труб осуществляют конической матрицей, выполненной в виде кольца и закрепленной на плунжере гидроцилиндра установки формоизменения концов труб.
7. Способ производства нефтегазовых труб для высокогерметичных резьбовых соединений класса «Премиум», отличающийся тем, что формоизменение концов труб производят без изменения толщины стенки труб.